(57)【要約】【課題】窒化物半導体中の炭素濃度を、ラマン分光法で精度よく測定する。【解決手段】ＡｌxＧａ1-xＮ(０≦x≦０．３)で表される窒化物半導体中の炭素濃度をラマン分光法で測定する方法であって、６９０ｃｍ−１以上７８５ｃｍ−１以下の範囲にピークを有するラマンスペクトルの面積強度値を用いて前記炭素濃度を同定することを特徴とする窒化物半導体中の炭素濃度測定方法であり、さらには、７４０±５ｃｍ−１、７６３±５ｃｍ−１、７７５±５ｃｍ−１に各ピークを有するラマンスペクトルの面積強度値を用いることで、より測定精度が向上する。【選択図】図２
2015194391.tif 000002
【特許請求の範囲】
【請求項１】
ＡｌxＧａ1-xＮ(０≦x≦０．３)で表される窒化物半導体中の炭素濃度をラマン分光法で測定する方法であって、６９０ｃｍ−１以上７８５ｃｍ−１以下の範囲に存在するピークを有するラマンスペクトルの面積強度値から前記炭素濃度を同定することを特徴とする窒化物半導体中の炭素濃度測定方法。
【請求項２】
ラマンスペクトルの面積強度値を算出するのに用いるピークは、７４０±５ｃｍ−１、７６３±５ｃｍ−１、７７５±５ｃｍ−１の範囲に存在する各ピークのうち少なくともいずれか１つであることを特徴とする請求項１に記載の窒化物半導体中の炭素濃度測定方法。
【請求項３】
請求項１または２のいずれかに記載の窒化物半導体中の不純物濃度測定方法を用いて、前記窒化物半導体中の炭素濃度を調節することを特徴とする窒化物半導体の製造方法。
【発明の詳細な説明】
【技術分野】
【０００１】
本発明は、窒化物半導体中の炭素濃度の測定方法、およびこの測定方法を用いた窒化物半導体の製造方法に関するものである。
【背景技術】
【０００２】
窒化物半導体中に不純物を高濃度でドープする場合、その不純物濃度を簡易に、かつ精度よく評価する必要がある。
【０００３】
不純物濃度測定方法としては二次イオン質量分析法（ＳＩＭＳ）があるが、ＳＩＭＳと同等レベルの測定精度を有する簡易な手法として、ラマン分光法が知られている。
【０００４】
特許文献１には、炭素を導入した３−５族化合物半導体結晶を成長させるための基板が設置される反応容器と、該基板に励起光を照射するための光源と、該励起光の照射により該基板から放射される後方散乱光を集めるための集光系と、該後方散乱光のスペクトル分布において少なくともラマン散乱光のＬ０フォノン−プラズモンモードのピークの現れる範囲のスペクトル分布を測定するための分光光学系と、該Ｌ０フォノン−プラズモンモードのピーク強度に基づいて該３−５族化合物半導体結晶中の炭素濃度を同定するデータ処理系とを備えた半導体結晶成長装置、が記載されている。
【先行技術文献】
【特許文献】
【０００５】
【特許文献１】特開平５−１６００４０号公報
【発明の概要】
【発明が解決しようとする課題】
【０００６】
特許文献１に記載の技術は、砒素ガリウム（ＧａＡｓ）中の炭素濃度、特に高い濃度領域での同定方法に関するものである。ところで近年、電界効果トランジスタ等のパワーデバイスに、ＧａＡｓに代わり窒化ガリウム（ＧａＮ）が用いられるようになってきた。
【０００７】
しかしながら、特許文献１に記載の技術をＧａＮ中の炭素濃度測定に適用しても、精度よく濃度を測定する事ができるとは言い難いものであった。
【０００８】
本発明は、上記技術的課題を解決するためになされたものであり、窒化物半導体中の炭素濃度の測定において、簡易かつより精度の高い評価方法と、これを用いた窒化物半導体の製造方法を提供することを目的とする。
【課題を解決するための手段】
【０００９】
本発明に係る窒化物半導体中の炭素濃度測定方法は、ＡｌxＧａ1-xＮ(０≦x≦０．３)で表される窒化物半導体中の炭素濃度をラマン分光法で測定する方法であって、６９０ｃｍ−１以上７８５ｃｍ−１以下の範囲に存在するピークを有するラマンスペクトルの面積強度値から前記炭素濃度を同定することを特徴とする。  
【００１０】
かかる構成を有することで、窒化物半導体中の炭素濃度を、正確にかつ非破壊で測定する事が可能となる。
【００１１】
また、本発明に係る窒化物半導体中の炭素濃度測定方法は、ラマンスペクトルの面積強度値を算出するのに用いるピークを、７４０±５ｃｍ−１、７６３±５ｃｍ−１、７７５±５ｃｍ−１の範囲に存在する各ピークのうち少なくともいずれか１つとすると、より好ましい。
【００１２】
さらに、本発明に係る窒化物半導体中の不純物濃度測定方法を用いて、窒化物半導体中の炭素濃度を調節して窒化物半導体を製造する方法も提供される。
【発明の効果】
【００１３】
本発明によれば、窒化物半導体、特にＧａＮ中の炭素濃度を簡易かつ精度よく測定する事が可能となる。さらに、この測定方法を用いた製造方法では、所望の炭素濃度を有する窒化物半導体を効率よく製造することができる。
【図面の簡単な説明】
【００１４】
【図１】図１は、本発明に係る測定方法を用いた測定系の概念図である。
【図２】図２は、ＧａＮを測定したときのラマンスペクトルの一例である。
【図３】図３は、７４０±５ｃｍ−１の範囲にピークを有するラマンスペクトルの面積強度値と、ＳＩＭＳで同一サンプル位置を測定した炭素濃度との相間を示した図である。
【図４】図４は、７７５±５ｃｍ−１の範囲にピークを有するラマンスペクトルの面積強度値と、ＳＩＭＳで同一サンプル位置を測定した炭素濃度との相間を示した図である。
【発明を実施するための形態】
【００１５】
以下、本発明についてより詳細に説明する。
【００１６】
本発明に係る窒化物半導体中の炭素濃度測定方法は、ＡｌxＧａ1-xＮ(０≦x≦０．３)で表される窒化物半導体中の炭素濃度をラマン分光法で測定する方法であって、６９０ｃｍ−１以上７８５ｃｍ−１以下の範囲に存在するピークを有するラマンスペクトルの面積強度値から前記炭素濃度を同定するものである。
【００１７】
本発明に係る窒化物半導体は、化学式ＡｌxＧａ1-xＮ(０≦x≦０．３)で示されるものである。これは、窒化物半導体のうち、１３族元素としてＡｌ、Ｇａの少なくともいずれかを含む窒化物半導体は、炭素が高濃度でドーピングされると、ラマンスペクトルに特徴的な傾向が見出されることを利用したものである。
【００１８】
化学式ＡｌxＧａ1-xＮ(０≦x≦０．３)のｘが大きくなると、炭素濃度の同定に利用できるスペクトルピークへの影響が無視できなくなり、ｘ＝０．３を超えると測定精度に支障が出る怖れがある。
【００１９】
ラマン分光法は公知の方法を適用でき、具体的には顕微ラマン分光法で測定される。測定装置としては、例えば図１に示すような測定系を用いることができる。
【００２０】
そして、本発明に係る窒化物半導体中の炭素濃度測定方法では、６９０ｃｍ−１以上７８５ｃｍ−１以下の範囲に存在するピークを有するラマンスペクトルの面積強度値を用いて炭素濃度を同定する。
【００２１】
図２は、炭素濃度５×１０１８ｃｍ−３のＧａＮを、波長４８８ｎｍのレーザを照射して顕微ラマン分光装置（Horiba-Jobin-Yvon製HR-800）にて測定したときのラマンスペクトルの一例を示すグラフである。なお、縦軸は散乱強度、横軸は波数である。
【００２２】
図２のＡで示す斜線部は、一例として７４０±５ｃｍ−１の範囲にピークを有するラマンスペクトルの面積強度値を示す領域である。本発明では、ＧａＮ中の炭素濃度が高くなると、６９０ｃｍ−１以上７８５ｃｍ−１以下の範囲に存在するピークを有するラマンスペクトルの散乱強度も、これに比例して大きくなることを利用したものである。
【００２３】
ところで、特許文献１に記載の発明は、得られたスペクトルのＬ０ピークまたはＬ−ピークの「高さ」が、ＧａＡｓ結晶中の正孔濃度によって変化することを利用して、炭素濃度の同定を行うものである。これは、ＧａＡｓ中の炭素の活性率が１００％、すなわち炭素濃度＝正孔濃度であることを利用したものである。
【００２４】
一方、ＡｌxＧａ1-xＮ(０≦x≦０．３)で示される窒化物半導体は、炭素等の不純物が少ない状態ではｎ型導電性を示し、炭素濃度が高くなると抵抗率が高くなることが知られている。すなわち、ＧａＡｓの場合とは異なり、炭素濃度と正孔濃度（ＧａＮの場合電子濃度）の間に比例関係が成立しない。
【００２５】
そして、ＡｌxＧａ1-xＮ(０≦x≦０．３)において、特定のスペクトルのピークの高さを用いて、例えばＳＩＭＳにて同じ測定対象サンプルを測定したときの炭素濃度と同定しても、相関性が低かった。これは、ＧａＡｓのＧａＮとでは、存在する炭素の挙動に違いがあることに起因するものと考えられる。
【００２６】
そこで、本発明は、炭素濃度との相関性が高いピークが６９０ｃｍ−１以上７８５ｃｍ−１以下の範囲に存在すること、さらに、スペクトルのピークの高さではなく面積強度値を適用する事で、より炭素濃度との相関性が高くなることを利用し、精度のよい炭素濃度の同定を行う方法を見出したものである。
【００２７】
なお、本発明では、６９０ｃｍ−１未満および７８５ｃｍ−１超の範囲では、ＧａＮのラマンスペクトルのピークは観察されないので、該範囲は考慮する必要はない。
【００２８】
面積強度値は、図２に示すように、対象とするスペクトルのピークの裾野にベースラインを引き、該べースラインとラマンスペクトルで囲まれた範囲を積分して得られる面積とする。なおベースラインの引き方は、公知の手法による。
【００２９】
炭素の同定には、ＳＩＭＳの測定値を用いたが、比較対象とする他の炭素濃度測定方法に、ＳＩＭＳ以外の公知の測定方法を、適時選択して適用してもよい。
【００３０】
また本発明においては、ラマンスペクトルの面積強度値を算出するのに用いるピークを、７４０±５ｃｍ−１、７６３±５ｃｍ−１、７７５±５ｃｍ−１の範囲に存在する各ピークのうち少なくともいずれか１つであると、より好ましい。
【００３１】
例えば７４０±５ｃｍ−１の範囲にピークを有するとは、炭素濃度との相関性が高いスペクトルのピーク位置が７４０±５ｃｍ−１の範囲内に存在することを示す。これは、±５ｃｍ−１の範囲内ではこのピークの影響が支配的であり、炭素濃度との高い相関性が十分得られることによるものである。
【００３２】
図２に示すように、ＧａＮのラマンスペクトルは、７４０ｃｍ−１付近と、７６３ｃｍ−１付近と７７５ｃｍ−１付近に、それぞれピークがみられる。このうち、７７５ｃｍ−１付近のピークは、７４０ｃｍ−１付近のピークに比べると強度は弱いが、炭素濃度とラマンスペクトルの面積強度値の相関性は同等以上であることが分かった。
【００３３】
すなわち、強度の強い７４０ｃｍ−１付近のピークだけでなく、７６３ｃｍ−１付近のピーク、７７５ｃｍ−１付近のピークのいずれを用いても、ほぼ同等の精度で炭素濃度を同定する事ができる。
【００３４】
さらに、７４０±５ｃｍ−１、７６３±５ｃｍ−１、７７５±５ｃｍ−１の各ピークの面積強度は、測定条件や装置間で変化する。そこで、各ピークの面積強度をＧａＮのＥ２Ｈラマンピーク(５６８ｃｍ−１)の面積強度で割って各強度比を規格化してもよい。このようにすることで、各ピーク間の強度変化の影響を減らすことができる。
【００３５】
なお、７４０ｃｍ−１付近のピーク、７６３ｃｍ−１付近のピーク、７７５ｃｍ−１付近のピークは、ピークの発現に寄与する因子の影響がそれぞれ若干異なっている。これは、７４０ｃｍ−１付近のピークは、quasiＥ１（LO）モードで炭素ドープにより結晶性が低下したことで、強度が大きくなることによる。
【００３６】
なお、上記のピーク強度の増大は、炭素以外の元素、例えばマグネシウム（Ｍｇ）やシリコン（Ｓｉ）のドープでも起こる可能性がある。
【００３７】
そこで、本発明では、これら各ピークのもつ特性の違いを利用して、炭素濃度の測定精度をより向上させることや、炭素濃度以外のドーパント濃度、結晶欠陥濃度、結晶性評価にも応用する事も可能である。
【００３８】
その他、複数のピークを用いて炭素濃度を同定する方法がいくつか挙げられる。例えば７４０ｃｍ−１付近のピークにより得られた炭素濃度と同定結果と、残りのピークにより得られた炭素濃度と同定結果との平均をとってもよい。
【００３９】
あるいは、炭素濃度が低い領域、例えば１０１７ｃｍ−３から１０１８ｃｍ−３では、７４０ｃｍ−１付近のピークを用い、炭素濃度が高い領域、例えば１０２０ｃｍ−３超では、７６３ｃｍ−１付近のピーク、７７５ｃｍ−１付近のピークを優先して用いてもよい。
【００４０】
なお、本発明に係る窒化物半導体中の炭素濃度測定方法は、炭素に加えてシリコンが１０１８ｃｍ−３以上１０２１ｃｍ−３以下ドーピングされている窒化物半導体でも、同様に炭素濃度の同定が精度よく行える。
【００４１】
これは、シリコンはＧａＮ中ではｎ型ドーパントとして作用するが、炭素はドーパントとして作用しないので、ラマンスペクトルのピーク発現位置に影響しないものと考えられる。これは、ＧａＡｓ中の各種ドーパントの場合とは異なる挙動といえる。
【００４２】
さらに、本発明に係る窒化物半導体中の炭素濃度測定方法を用いることで、窒化物半導体中の炭素濃度を精度よく調節することができる。従って、特にトランジスタの設計において、窒化物半導体層の炭素濃度を精密に制御して製造することができる。
【００４３】
炭素濃度の測定は、窒化物半導体層を形成した基板を劈開して、その断面を測定して炭素濃度を得てもよい。なお、気相成長装置内に組み入れて、窒化物半導体を気相成長しながら炭素濃度を測定し、その結果を製造条件に逐次フィードバックする製造プロセスを構築することも可能である。
【００４４】
以上、本発明に係る窒化物半導体中の炭素濃度測定方法では、従来、十分な精度で測定する事が困難であった窒化物半導体中の炭素濃度を、簡易かつ精度よく測定することができるようになり、本測定方法を製造工程に適用することで、炭素濃度が精密に制御された、高品質の窒化物半導体基板を製造することができる。
【実施例】
【００４５】
以下、本発明の好ましい実施形態を実施例に基づいて説明するが、本発明は、下記実施例により限定されるものではない。
【００４６】
[実験１]
４インチのＳｉ単結晶基板上に、気相成長法によって、原料としてトリメチルアルミニウム、トリメチルガリウム、アンモニアを適時選択して用い、１０００℃の温度にてＡｌＮとＧａＮを交互に積層して厚さ１μｍのバッファ層を形成した。このバッファ層上にトリメチルガリウムとアンモニアを用いて、厚さ１μｍの高炭素濃度ＧａＮ層を形成した。
【００４７】
この時、原料ガスの流量や成膜温度等の成膜パラメータを適時制御することで、高炭素濃度ＧａＮ層中の炭素濃度を３水準（１×１０１８ｃｍ−３、５×１０１８ｃｍ−３、２×１０１９ｃｍ−３）になるように、それぞれサンプルを作製した。
【００４８】
各々のサンプル表面の中央１点に対して、図１に示す構造を有する測定装置を用いて３回測定を行い、ラマンスペクトルのグラフを得た。そして、図２に示すように、７４０ｃｍ−１付近にピークを有するラマンスペクトルの面積強度値をグラフの領域Ａを演算処理して算出した。
【００４９】
なお、このときのピーク位置は、３回の測定と濃度３水準の計９ポイントの平均で７３８．１ｃｍ−１であった。また、各ピークは７３６．８ｃｍ−１から７３９．０ｃｍ−１の範囲にあり、この場合のピークの範囲は７４０±３．２ｃｍ−１であった。
【００５０】
その後、各サンプルのラマンスペクトル測定位置を、ＳＩＭＳで分析して炭素濃度値を
得て、図３に示すように、横軸にＳＩＭＳ炭素濃度値、縦軸に対応する面積強度値をプロットした。
【００５１】
その結果、図３における相関係数は０．８６と高い値を示した。これにより、炭素濃度未知のサンプルを本発明で評価すれば、炭素濃度値を精度よく同定する事が可能であることが示された。
【００５２】
[実験２]
実験１において、７４０±５ｃｍ−１にあるピークの代わりに７７５±５ｃｍ−１にあるピークを用いて、実験１と同様に面積強度値の算出、ＳＩＭＳとの相関取りを行った。
【００５３】
なお、このときのピーク位置は、３回の測定と濃度３水準の計９ポイントの平均で７７５．３ｃｍ−１であった。また、各ピークは７７４．０ｃｍ−１から７７６．０ｃｍ−１の範囲にあり、この場合のピークの範囲は７７５±１ｃｍ−１であった。
【００５４】
その後、各サンプルのラマンスペクトル測定位置を、ＳＩＭＳで分析して炭素濃度値を
得て、図４に示すように、横軸にＳＩＭＳ炭素濃度値、縦軸に対応する面積強度値をプロットした。
【００５５】
その結果、図４における相関係数は０．８６であった。これにより、７７５±５ｃｍ−１の範囲にピークを有するスペクトルの面積強度値を用いても、７４０±５ｃｍ−１の範囲にピークを有するスペクトルと同様の結果を得ることができた。
【符号の説明】
【００５６】
１  レーザ発振器
２  入射レーザ光
３  鏡
４  散乱光
５  ＧａＮ
６  対物レンズ
７  集光レンズ
８  空間スリット
９  検出器
１０  分光器
【図１】
2015194391.tif 000003
【図２】
2015194391.tif 000004
【図３】
2015194391.tif 000005
【図４】
2015194391.tif 000006